(57)【特許請求の範囲】
【請求項１】
光透過性の基板の表面に化合物半導体を積層し、前記化合物半導体の表面側にｐ側及びｎ側の電極を形成し、前記ｐ側及びｎ側の電極をサブマウント素子の上に導通搭載し且つ前記基板の裏面側を主光取出し面としたフリップチップ型の半導体発光素子の少なくとも前記基板の主光取出し面を、波長変換用の蛍光物質を含有した光透過性の波長変換層によって被覆した半導体発光装置の製造方法であって、
（１）前記発光素子の基板が上を向く姿勢として前記ｐ側及びｎ側の電極をそれぞれ基板材の上に導通搭載する工程と、
（２）少なくとも前記基板が上を向いた面として形成される主光取出し面を含めて、前記発光素子の周りを、波長変換用の蛍光物質を含有する樹脂材料によって被膜する工程と、
（３）白色発光の色度を調節するために、前記樹脂材料の上面を前記基板の主光取出し面と平行となるように研磨量を調整しながら研磨する工程と、
（４）前記基板材をダイシングしてサブマウント素子と半導体発光素子との複合化素子とする工程
とを含むことを特徴とする半導体発光装置の製造方法。
【発明の詳細な説明】
【０００１】
【発明の属する技術分野】
本発明は、たとえば青色発光の発光ダイオードによる発光を波長変換して白色発光を得るようにした半導体発光装置に係り、特にフリップチップ型の発光素子を用いてその主光取出し面からの白色発光の色度を最適化した半導体発光装置及びその製造方法に関する。
【０００２】
【従来の技術】
青色発光の発光ダイオード（以下、「ＬＥＤ」と記す）は、近来になって、ＧａＮ，ＧａＡｌＮ，ＩｎＧａＮ及びＩｎＡｌＧａＮ等のＧａＮ系化合物半導体を利用することによって、発光輝度の高い製品が得られるようになった。そして、この青（Ｂ）のＬＥＤと旧来からの赤（Ｒ），緑（Ｇ）発光のＬＥＤとの組合せにより、これらのＬＥＤの３個を１ドットとする高画質のフルカラー画像の形成が可能となった。
【０００３】
ＬＥＤの分野では、フルカラー対応には光の三原色のＲ，Ｇ，Ｂ（青）が必要であるから、これらの発光色のＬＥＤのより一層の開発と改良が主である。その一方で、たとえばＲ，Ｇ，Ｂの合成によってしか得られない白色発光を単一のＬＥＤで達成しようとする試みも既になされている。このような試みの一つとして、たとえば特開平７−９９３４５号公報に開示されたものがある。
【０００４】
この公報に記載のＬＥＤは、図４の概略図に示すように、発光チップ５０を搭載するリードフレーム５１のマウント部５１ａを含めて樹脂（図示せず）によって封止するいわゆるＬＥＤランプのタイプとしたものである。そして、発光チップ５０の発光波長を変えて異なった発光色とするために、発光チップ５０の周りのマウント部５１ａを蛍光物質を含んだ樹脂５２で封止した構成を持つ。すなわち、旧来のＬＥＤランプでは発光チップを搭載するリードフレームの先端部を含めて被覆するとともにレンズ機能も兼ねるエポキシ樹脂の単層で封止していたものに代えて、発光チップ周りに波長変換用の樹脂層を形成し、その周りをエポキシ樹脂で封止したものである。
【０００５】
また、図４のマウント部に発光チップを搭載して砲弾型に樹脂封止するＬＥＤランプに代えて、本願出願人は、サブマウント素子の上にｐ側及びｎ側の電極を下向きにして実装したフリップチップ型の発光素子の周りを蛍光物質を含む樹脂パッケージで封止した白色発光の半導体装置を提案し、特願平１１−３７８８号として出願した。この出願に係る半導体発光装置においても、発光素子からの青色発光を蛍光物質によって波長変換して白色発光が可能である。
【０００６】
【発明が解決しようとする課題】
ＬＥＤランプの場合では、発光チップ５０を搭載するマウント部５１ａの内面を光反射面として利用するので、図示の例のようにマウント部５１ａをすり鉢状とすることが有効である。この場合、樹脂５２はディスペンサによってマウント部５１ａに注入されるので、その厚さを高精度で制御することは非常に難しく、発光チップ５０の上面と蛍光物質を含んだ樹脂５２の表面との間の層厚Ａを設定された所定値にすることは現状では不可能である。
【０００７】
ここで、発光チップ５０がたとえばサファイアを基板とするＧａＮ系化合物半導体を利用した半導体発光素子であると、基板を上向きにしてその上面が最も発光輝度が高い主光取出し面となる。一方、発光チップ５０の上面に被さる蛍光物質を含む樹脂５２の層厚Ａが製品ごとにばらつくと、発光チップ５０からの光の変換効率が不均一となって目的とする純粋な白色発光は得られない。すなわち、樹脂５２の層厚Ａが適正値より大きいほど発光チップ５０からの青色発光が黄緑色に変換される割合が高くなって緑っぽい発光色となり、層厚Ａが適正値より小さいと青色がかった発光色となる。このように、リードフレーム５１のマウント部５１ａに発光チップ５０を搭載してディスペンサによって蛍光物質を含む樹脂５２を充填する方式では、蛍光物質による変換効率の一様化が達成できないので、白色発光の半導体発光装置としては適切でない面がある。
【０００８】
一方、本願出願人による先の出願のフリップチップ型の発光素子周りを蛍光物質含有の樹脂パッケージで封止するものでは、ウエハ状態にある基板材に発光素子を実装搭載した後にこの発光素子の周囲全体を包み込む金型をセットし、この金型に樹脂を注入することで樹脂パッケージを形成できる。このような樹脂パッケージの形成方法では、樹脂パッケージの厚さは金型の形状によって一様に決められる。したがって、ダイシング後の最終製品では、発光素子の周りに金型により創成されたほぼ一様な厚さの樹脂パッケージが形成されるはずである。
【０００９】
しかしながら、たとえばエポキシ樹脂を生地として各種の蛍光物質を混入したものを材料とするので、蛍光物質の混入濃度や粒子の大きさによって金型による最適な成形条件はさまざまに変わる。たとえば、樹脂の溶融温度や徐冷硬化の関係などから硬化成形後の樹脂パッケージの肉厚に微妙な影響を与え、成形された樹脂パッケージの肉厚を全ての製品について設計値にすることは非常に困難である。
【００１０】
このようにフリップチップ型の発光素子を蛍光物質含有の樹脂で封止する場合では、図４で示したリードフレーム５１のマウント部５１ａに樹脂をディスペンサで注入する場合に比べると、発光素子の主光取出し面を被膜する樹脂の厚さをある程度一様化できる。しかしながら、フリップチップ型の発光素子であっても、蛍光物質を含む樹脂の厚さが製品ごとに微妙に異なることは避けられない。そして、蛍光物質を含む樹脂の厚さが波長変換率に大きく影響するので、金型で樹脂パッケージを形成しただけでは、純粋な白色発光の製品の製造という面からは歩留まりが低下しやすい。
【００１１】
本発明は、フリップチップ型の発光素子の主光取出し面からの光を白色に波長変換する樹脂層の層厚を最適化して純粋な白色発光が得られる半導体発光装置及びその製造方法を提供することを目的とする。
【００１２】
【課題を解決するための手段】
本発明は、光透過性の基板の表面に化合物半導体を積層し、前記化合物半導体の表面側にｐ側及びｎ側の電極を形成し、前記ｐ側及びｎ側の電極を実装面に導通搭載し且つ前記基板の裏面側を主光取出し面としたフリップチップ型の半導体発光素子を含む半導体発光装置であって、少なくとも前記基板の主光取出し面を、波長変換用の蛍光物質を含有した光透過性の波長変換層によって被覆し、前記波長変換層の表面を前記主光取出し面と平行となるように研磨創成したことを特徴とする。
【００１３】
また、このような半導体発光装置を製造するための本発明の製造方法は、（１）前記発光素子の基板が上を向く姿勢として前記ｐ側及びｎ側の電極をそれぞれ基板材の上に導通搭載する工程と、
（２）少なくとも前記基板が上を向いた面として形成される主光取出し面を含めて、前記発光素子の周りを、波長変換用の蛍光物質を含有する樹脂材料によって被膜する工程と、
（３）白色発光の色度を調節するために、前記樹脂材料の上面を前記基板の主光取出し面と平行となるように研磨量を調整しながら研磨する工程と、
（４）前記基板材をダイシングしてサブマウント素子と半導体発光素子との複合化素子とする工程とを含むことを特徴とする。
【００１４】
【発明の実施の形態】
本願第一の発明は、光透過性の基板の表面に化合物半導体を積層し、前記化合物半導体の表面側にｐ側及びｎ側の電極を形成し、前記ｐ側及びｎ側の電極を実装面に導通搭載し且つ前記基板の裏面側を主光取出し面としたフリップチップ型の半導体発光素子を含む半導体発光装置であって、少なくとも前記基板の主光取出し面を、波長変換用の蛍光物質を含有した光透過性の波長変換層によって被覆し、前記波長変換層の表面を前記主光取出し面と平行となるように研磨創成したことを特徴とする半導体発光装置であり、主光取出し面を被覆する波長変換層の厚さを均一化できるので主光取出し面からの光の波長変換率を一様化でき色度むらのない発光が得られるという作用を有する。
【００１５】
本願第二の発明は、前記発光素子は、前記基板として透明のサファイアを用い且つ前記化合物半導体をＧａＮ系化合物半導体として構成したことを特徴とする請求項１記載の半導体発光装置であり、ＧａＮ系化合物半導体の高輝度の青色発光を蛍光物質含有の波長変換層によって白色発光に変換して発光させるという作用を有する。
【００１６】
本願第三の発明は、光透過性の基板の表面に化合物半導体を積層し、前記化合物半導体の表面側にｐ側及びｎ側の電極を形成し、前記ｐ側及びｎ側の電極をサブマウント素子の上に導通搭載し且つ前記基板の裏面側を主光取出し面としたフリップチップ型の半導体発光素子の少なくとも前記基板の主光取出し面を、波長変換用の蛍光物質を含有した光透過性の波長変換層によって被覆した半導体発光装置の製造方法であって、（１）前記発光素子の基板が上を向く姿勢として前記ｐ側及びｎ側の電極をそれぞれ基板材の上に導通搭載する工程と、（２）少なくとも前記基板が上を向いた面として形成される主光取出し面を含めて、前記発光素子の周りを、波長変換用の蛍光物質を含有する樹脂材料によって被膜する工程と、（３）白色発光の色度を調節するために、前記樹脂材料の上面を前記基板の主光取出し面と平行となるように研磨量を調整しながら研磨する工程と、（４）前記基板材をダイシングしてサブマウント素子と半導体発光素子との複合化素子とする工程とを含むことを特徴とする半導体発光装置の製造方法であり、樹脂材料を主光取出し面と平行になるように研磨して波長変換層を形成することで色度むらのない波長変換光が得られるとともに、研磨量を調整することで波長変換度も調節でき発光色の色調の調整も自在に行えるという作用を有する。
【００１７】
以下、本発明の実施の形態について図面に基づき説明する。
【００１８】
図１は本発明の一実施の形態による半導体発光装置の概略縦断面図である。
【００１９】
図示のように、本発明の半導体発光装置は、実装基板１と、その上に搭載したサブマウント素子２と、その上に搭載した発光素子３と、これらのサブマウント素子２及び発光素子３を含めて封止した透明の樹脂パッケージ４とを主な部材としたものである。そして、発光素子３の周りには、後述するように、白色化のための蛍光物質の波長変換層がそれぞれ形成されている。
【００２０】
実装基板１は絶縁性であって、従来のフリップチップ型の半導体発光素子と同様にウエハ状態の基板材にスリットを切開したものを用い、このスリットを通して電極１ａ，１ｂをメッキ法によって実装基板１の表裏両面にかけて形成したものである。また、樹脂パッケージ４はサブマウント素子２及び発光素子３の実装及びワイヤボンディングの後にウエハ状態の基板材の表面を樹脂で封止し、最終工程のダイシングによって図示の形状の実装基板１及び樹脂パッケージ４として創成される。
【００２１】
サブマウント素子２はｎ型のシリコン基板２ａを用いたもので、このシリコン基板２ａの底面には実装基板１の電極１ａに導通搭載されるｎ電極２ｂを形成している。また、シリコン基板２ａの上面には、このシリコン基板２ａの一部に形成したｐ型半導体領域に接触するｐ側電極２ｃとｎ型半導体領域に接触するｎ側電極２ｄがそれぞれ形成されている。
【００２２】
発光素子３は、従来技術の項で述べたＧａＮ系化合物半導体を利用した高輝度の青色発光のＬＥＤである。この発光素子３は、サファイアを素材とした基板３ａの表面に、たとえばＧａＮのｎ型層，ＩｎＧａＮの活性層及びＧａＮのｐ型層を積層したものである。そして、従来周知のように、ｐ型層の一部をエッチングしてｎ型層を露出させ、この露出したｎ型層の表面にｎ側電極３ｂを形成し、ｐ型層の表面にはｐ側電極３ｃを形成し、ｎ側電極３ｂをサブマウント素子２のｐ側電極２ｃに及びｐ側電極３ｃをサブマウント素子２のｎ側電極２ｄにそれぞれバンプ電極を介して接合している。
【００２３】
更に、サブマウント素子２のｐ側電極２ｃと実装基板１の電極１ｂとの間にはワイヤ５がボンディングされている。なお、実装基板１は電子機器等の配線基板に実装され、それぞれの電極１ａ，１ｂをこの配線基板の配線パターンに実装搭載することにより、発光素子３をサブマウント素子２を介して電源回路側に導通させる。また、樹脂パッケージ４は、従来からＬＥＤランプの分野で使用されている光透過性のエポキシ樹脂を素材としたものである。
【００２４】
ここで、本発明では、発光素子３の周りを波長変換層６で被覆し、この波長変換層６を樹脂パッケージ４で封止して保護している。波長変換層６は先に説明した特願平１１−３７８８号の出願明細書にも記載しているように、発光素子３の青色発光を白色に変換するための蛍光物質をエポキシ樹脂に混入したものである。この青色発光を白色発光に変換する蛍光物質は、発光素子３の発光色である青色と補色の関係を持つものであればよく、蛍光染料，蛍光顔料，蛍光体などが利用でき、たとえば（Ｙ，Ｇｄ）3（Ａｌ，Ｇａ）5Ｏ12：Ｃｅなどが好適である。
【００２５】
波長変換層６は発光素子３からの青色発光を白色発光に変換するが、その変換効率は波長変換層６の厚さに依存する。すなわち、前述のように波長変換層６が所定値よりも厚いと緑がかった発光色となり、所定値より薄いと青みが強い発光色となり、厚さが異なる部分の発光観測面からの光は白色光から外れた色調となりやすい。したがって、波長変換層６の厚さは発光素子３の全方位で同じ厚さであって最適な効率で白色光に変換できるように設定することが好ましい。しかしながら、先に説明したように、現状の製造技術の面からは波長変換層６を一様な厚さに成形することは非常に困難である。
【００２６】
一方、透明のサファイアを基板３ａとするＧａＮ系化合物半導体による発光素子３では、ＩｎＧａＮの活性層からの発光の大部分は基板３ａの上面から放出される。すなわち、図１において基板３ａの上面が主光取出し面となり、この主光取出し面からの青色発光を純粋な白色に変換すれば、全体として良好な白色発光が得られる。無論、波長変換層６は主光取出し面だけでなく基板３ａの側面からあるいはｐ側，ｎ側の電極３ｃ，３ｂの形成部分からも光は放出されるが、目的とする発光方向は図１において上向きであり、これらの側面や電極形成面側からの発光は使途への貢献度は比較的小さい。したがって、主光取出し面からの光を純粋な白色発光とすれば半導体発光装置として満足なものが得られ、この主光取出し面すなわちサファイアの基板３ａの上面を被覆している部分の波長変換層６の厚さを均等にすれば色度むらのない発光が得られることになる。なお、波長変換層６は発光素子３の側面及び電極形成面側も含めて封止しているので、発光素子３の全体からの光を白色に波長変換されることに変わりはない。
【００２７】
ここで、波長変換層６をその中に含んだ蛍光物質が青色発光により励起されて白色発光として観察される。この場合、波長変換層６の厚さが波長変換率を一義的に決めるので、発光素子３の表面を被覆する波長変換層６の厚さが均一であること及びその厚さが最適値であるかが重要な因子となる。これに対し、本発明者らは波長変換層６を形成した後にその表面を研磨すれば主光取出し面との間の厚さを一様化できることを知見し、さらにその最適厚さを経験的に導出した。図２にサブマウント素子２と発光素子３とによる複合化素子の製造工程の概略を順に示す。
【００２８】
図２において、予めダイシングによってチップ化した発光素子３をサブマウント素子用の基板材１１に予め形成したバンプ電極１１ａ，１１ｂにｐ側及びｎ側の電極３ｃ，３ｂを位置合わせし、バキュームヘッドによって発光素子３を基板材１１に実装してチップ接合する（同図（ａ））。次いで、蛍光物質を含んだ樹脂材料１２を塗布または金型によって発光素子３の全体を被覆する（同図（ｂ））。この樹脂材料１２の塗布または金型による形成では、図中のように表面に凹凸ができたりして一様な平坦度が得られないので、研磨ヘッド１３によって樹脂材料１２の上面を研磨する（同図（ｃ））。最後に、ダイサー１４によって基板材１１をダイシングすることによって図１に示したサブマウント素子２と発光素子３とによる複合化素子が得られる。
【００２９】
このような製造工程では、基板材１１の上に発光素子３の基板３ａの上面が水平姿勢となるように実装しておき、研磨工程で研磨ヘッド１３を高精度で水平回転させる。これにより研磨工程の後では、基板３ａの上面と研磨された後の樹脂材料すなわち波長変換層６の上面とは平行な関係となり、波長変換層６の肉厚を高精度で一様化できる。したがって、発光素子３の主光取出し面の全体からの光は、全て一様な波長変換効率を受けて白色に波長変換され、色度が一様な白色発光が得られる。
【００３０】
図３は以上の研磨工程によって形成された波長変換層６の層厚と色度座標ｘとの関係を実測によって得たデータである。
【００３１】
波長変換層６の層厚は４０μｍ〜６０μｍの間で変えたものを製作し、図１に示したＧａＮ系化合物半導体による発光素子３を点灯させて色度座標ｘをプロットした。このプロットから明らかなように、波長変換層６が厚くなるにつれてｘ座標の座標値はほぼリニア増加していき、波長変換層６の厚さｔとｘ座標の座標値との間に明瞭な相関があることが判る。このことから、波長変換層６の厚さｔを調整することによって、色度座標の座標ｘ値を設定することができ、その結果色度の調整も可能となる。
【００３２】
また、図３におけるプロット線図により得られたデータによれば、色度座標値のｘ値の経験式（実験式）はｘ＝０．００３５ｔ＋０．０８６７であった。したがって、予め目標とする色度座標のｘ座標に対して波長変換層６の厚さｔを容易に導き出すことができ、所望の白色発光を得ることができる。なお、色度座標におけるｙ座標については、青色発光の発光素子の発光波長が支配的であり、白色発光への相関は無視できる。
【００３３】
以上のように、発光素子３の主光取出し面を被覆する波長変換層６の層厚を均一化するように研磨するので、主光取出し面からの光の全てについて同じ波長変換の条件を加えることができ、色度を一様化した良好な白色発光が得られる。また、図２の（ｃ）での研磨工程による樹脂材料１２の研磨量を調整することで、白色発光の色調も自在に調節でき、用途に応じた発光源として最適に利用することができる。
【００３４】
【発明の効果】
本発明では、発光素子の主光取出し面を被覆する波長変換層の厚さを均一化できるので主光取出し面からの光の波長変換率を一様化でき、色度むらのない発光が得られる。また、波長変換層の厚さを研磨によって調整するので、層厚を任意に設定でき色度も自在に調節でき、青色発光の発光素子を使用する場合では純粋な白色発光が得られ、従来の蛍光灯等に代わる光源として利用できる。
【図面の簡単な説明】
【図１】本発明の一実施の形態による半導体発光装置の概略縦断面図
【図２】サブマウント素子と発光素子とによる複合化素子の製造工程を順に示す概略図
【図３】本発明の半導体発光装置における波長変換層の層厚と色度座標のｘ座標値との関係を示すプロット線図
【図４】青色発光の発光素子を樹脂に蛍光物質を混入した波長変換層によって封止した従来例であって、（ａ）はその概略縦断面図
（ｂ）は概略平面図
【符号の説明】
１  実装基板
１ａ，１ｂ  電極
２  サブマウント素子
２ａ  シリコン基板
２ｂ  ｎ電極
２ｃ  ｐ側電極
２ｄ  ｎ側電極
３  発光素子
３ａ  基板
３ｂ  ｎ側電極
３ｃ  ｐ側電極
４  樹脂パッケージ
５  ワイヤ
６  波長変換層
１１  基板材
１１ａ，１１ｂ  バンプ電極
１２  樹脂材料
１３  研磨ヘッド
１４  ダイサー
【図１】
0004045710.tif 000002
【図２】
0004045710.tif 000003
【図３】
0004045710.tif 000004
【図４】
0004045710.tif 000005